(57)【要約】【課題】フッ素樹脂が有する有利な特性（例えば摺動性、離型性）を享受しつつ、耐摩耗性（機械的強度）の改善される混合樹脂組成物、混合樹脂成形体及び混合樹脂被覆物を提供することを目的とする。【解決手段】本発明は、分散媒中に樹脂粒子が分散する混合樹脂組成物であって、樹脂粒子がパーフルオロポリマー及び芳香族ポリエーテルケトンを含み、パーフルオロポリマーと芳香族ポリエーテルケトンとの質量比が１０：９０以上９０：１０以下であり、樹脂粒子のうち粒径が１μｍ未満の樹脂粒子の含有量が２０質量％以上である混合樹脂組成物である。樹脂粒子がパーフルオロポリマーを主成分とする第１樹脂粒子と上記芳香族ポリエーテルケトンを主成分とする第２樹脂粒子とから構成されるとよい。本発明はさらに、基材と、この基材の少なくとも一部に当該混合樹脂組成物から形成される混合樹脂成形体とを備える混合樹脂被覆物である。【選択図】図１
2015067645.tif 000002
【特許請求の範囲】
【請求項１】
分散媒中に樹脂粒子が分散する混合樹脂組成物であって、
上記樹脂粒子がパーフルオロポリマー及び芳香族ポリエーテルケトンを含み、
上記パーフルオロポリマーと上記芳香族ポリエーテルケトンとの質量比が１０：９０以上９０：１０以下であり、
上記樹脂粒子のうち粒径が１μｍ未満の樹脂粒子の含有量が２０質量％以上である混合樹脂組成物。
【請求項２】
上記樹脂粒子が、上記パーフルオロポリマーを主成分とする第１樹脂粒子と上記芳香族ポリエーテルケトンを主成分とする第２樹脂粒子とから構成される請求項１に記載の混合樹脂組成物。
【請求項３】
請求項１又は請求項２に記載の混合樹脂組成物の塗工及び乾燥により得られる塗膜に電離放射線を照射することで形成される混合樹脂成形体。
【請求項４】
パーフルオロポリマー及び芳香族ポリエーテルケトンを含み、
上記パーフルオロポリマーと上記芳香族ポリエーテルケトンとの質量比が１０：９０以上９０：１０以下であり、
電離放射線の照射により化学結合が形成されている混合樹脂成形体。
【請求項５】
上記電離放射線の照射を上記パーフルオロポリマー及び上記芳香族ポリエーテルケトンの融点以上の温度で行う請求項３又は請求項４に記載の混合樹脂成形体。
【請求項６】
フィルム状である請求項３、請求項４又は請求項５に記載の混合樹脂成形体。
【請求項７】
基材と、
この基材の外面の少なくとも一部に形成される請求項３から請求項６のいずれか１項に記載の混合樹脂成形体と
を備える混合樹脂被覆物。
【請求項８】
金属基材と、
この金属基材の外面の少なくとも一部に形成される請求項３から請求項６のいずれか１項に記載の混合樹脂成形体と
を備える混合樹脂被覆物。
【請求項９】
上記金属基材の少なくとも上記混合樹脂成形体が形成される外面がエッチングにより粗面化されている請求項８に記載の混合樹脂被覆物。
【発明の詳細な説明】
【技術分野】
【０００１】
本発明は、混合樹脂組成物、混合樹脂成形体及び混合樹脂被覆物に関する。
【背景技術】
【０００２】
フッ素樹脂は、摺動性、離型性、耐熱性、耐薬品性、耐候性等に優れる。そのため、フッ素樹脂は、様々の製品のコーティング材として利用されている。フッ素樹脂をコーティングした製品（フッ素樹脂被覆体）としては、例えば炊飯器やホームベーカリー等の内釜、電気鍋、ホットプレート、フライパンなどの家庭用製品の他、軸受等の摺動部材（例えば特開２００７−０１６２４３号公報）、押出成形用金型の押出ダイヘッドや口金等の樹脂離型性治具（例えば特開平０５−２２０８１２号公報、特開２０１２−０２５０７９号公報）、レーザプリンタのトナー定着ローラなどがある。
【０００３】
一方、フッ素樹脂は、一般に耐摩耗性が悪い傾向にある。そこで、フッ素樹脂に電離放射線を照射して架橋反応を生じさせることで、フッ素樹脂の耐摩耗性を改善することが提案されている（例えば特開２０１３−０２７８７５号公報、特開２０１１−０７４９３８号公報、特許第３７０２８０１号公報）。
【先行技術文献】
【特許文献】
【０００４】
【特許文献１】特開２００７−０１６２４３号公報
【特許文献２】特開平０５−２２０８１２号公報
【特許文献３】特開２０１２−０２５０７９号公報
【特許文献４】特開２０１３−０２７８７５号公報
【特許文献５】特開２０１１−０７４９３８号公報
【特許文献６】特許第３７０２８０１号公報
【発明の概要】
【発明が解決しようとする課題】
【０００５】
電離放射線照射により架橋されたフッ素樹脂（以下「架橋フッ素樹脂」ともいう）は、未架橋のフッ素樹脂に比べて耐摩耗性が改善される。しかし、高い耐摩耗性が要求される用途では、架橋フッ素樹脂であっても耐摩耗性が不十分な場合がある。そのため、架橋フッ素樹脂については、耐摩耗性に関して未だ改善の余地がある。
【０００６】
本発明は、以上のような事情に基づいてなされたものであり、フッ素樹脂が有する有利な特性（例えば摺動性、離型性）を享受しつつ、耐摩耗性の改善される混合樹脂組成物、混合樹脂成形体及び混合樹脂被覆物を提供することを目的とする。
【課題を解決するための手段】
【０００７】
本発明は、分散媒中に樹脂粒子が分散する混合樹脂組成物であって、上記樹脂粒子がパーフルオロポリマー及び芳香族ポリエーテルケトンを含み、上記パーフルオロポリマーと上記芳香族ポリエーテルケトンとの質量比が１０：９０以上９０：１０以下であり、上記樹脂粒子のうち粒径が１μｍ未満の樹脂粒子の含有量が２０質量％以上の混合樹脂組成物である。
【０００８】
別の本発明は、当該混合樹脂組成物の塗工及び乾燥により得られる塗膜に電離放射線を照射することで形成される混合樹脂成形体である。
【０００９】
さらに別の本発明は、パーフルオロポリマー及び芳香族ポリエーテルケトンを含み、上記パーフルオロポリマーと上記芳香族ポリエーテルケトンとの質量比が１０：９０以上９０：１０以下であり、電離放射線の照射により化学結合が形成されている混合樹脂成形体である。
【００１０】
さらに別の本発明は、基材と、この基材の外面の少なくとも一部に形成された当該混合樹脂成形体とを備える混合樹脂被覆物である。
【００１１】
さらに別の本発明は、金属基材と、この金属基材の外面の少なくとも一部に形成される当該混合樹脂成形体とを備える混合樹脂被覆物。
【発明の効果】
【００１２】
本発明によれば、フッ素樹脂が有する有利な特性（例えば摺動性、離型性）を享受しつつ、耐摩耗性の改善される混合樹脂組成物、混合樹脂成形体及び混合樹脂被覆物が提供される。
【図面の簡単な説明】
【００１３】
【図１】本発明の混合樹脂被覆物を示す模式的断面図である。
【図２】本発明の混合樹脂被覆物の一例である曲げ軸受を示す模式的斜視図である。
【図３】図１のＸ１−Ｘ１線に沿う模式的断面図である。
【図４】図１のＸ２−Ｘ２線に沿う模式的断面図である。
【図５】本発明の混合樹脂被覆物の他の例である突き出し軸受を示す模式的斜視図である。
【図６】図５のＸ３−Ｘ３線に沿う模式的断面図である。
【図７】本発明の混合樹脂被覆物の他の例である離型性治具を備えた押出成形用金型を示す模式的断面図である。
【図８】本発明の混合樹脂被覆物の他の例である離型性治具を備えた押出成形用金型を示す模式的断面図である。
【図９】実施例におけるスラスト摩耗試験を説明するための模式図である。
【発明を実施するための形態】
【００１４】
［本発明の実施形態の説明］
上記課題を解決するためになされた本発明は、分散媒中に樹脂粒子が分散する混合樹脂組成物であって、上記樹脂粒子がパーフルオロポリマー及び芳香族ポリエーテルケトンを含み、上記パーフルオロポリマーと上記芳香族ポリエーテルケトンとの質量比が１０：９０以上９０：１０以下であり、上記樹脂粒子のうち粒径が１μｍ未満の樹脂粒子の含有量が２０質量％以上である混合樹脂組成物である。
【００１５】
当該混合樹脂組成物は、パーフルオロポリマー及び芳香族ポリエーテルケトンを含んでいるため、当該混合樹脂組成物により形成される塗膜等は、パーフルオロポリマーが有する摺動性、離形性等に優れるといった特性と、芳香族ポリエーテルケトンが有する耐摩耗性、上記塗膜等と被覆対象物との密着性等に優れるといった特性とを併せ持つことが可能となる。
【００１６】
特に、パーフルオロポリマーと芳香族ポリエーテルケトンとの質量比を１０：９０以上９０：１０以下とすることで、パーフルオロポリマーと芳香族ポリエーテルケトンとを混合した場合であっても、パーフルオロポリマーが有する優れた特性、及び芳香族ポリエーテルケトンが有する優れた特性が低下することを抑えることができる。
【００１７】
また、当該混合樹脂組成物は、上記樹脂粒子のうちの粒径が１μｍ未満の樹脂粒子の含有量が２０質量％以上であることで、当該混合樹脂組成物により形成される塗膜等に比較的粒径の大きな樹脂粒子や樹脂粒子塊が残存する可能性が低減される。そのため、上記塗膜等が摩擦（摺動）されたときに樹脂粒子等が離脱する可能性が低減されるため、耐久性が向上し寿命を長くすることができる。
【００１８】
上記樹脂粒子が、上記パーフルオロポリマーを主成分とする第１樹脂粒子と上記芳香族ポリエーテルケトンを主成分とする第２樹脂粒子とから構成されるとよい。これにより、第１樹脂粒と第２樹脂粒子のとの配合比率を調整することで、パーフルオロポリマーと芳香族ポリエーテルケトンとの質量比の調整が容易となる。その結果、当該混合樹脂組成物により形成される塗膜等の特性の調整が容易となる。
【００１９】
上記課題を解決するためになされた別の本発明は、当該混合樹脂組成物の塗工及び乾燥により得られる塗膜に電離放射線を照射することで形成される混合樹脂成形体である。
【００２０】
当該混合樹脂成形体は、当該混合樹脂組成物により得られるため、パーフルオロポリマーが有する摺動性、離形性等に優れるといった特性と、芳香族ポリエーテルケトンが有する耐摩耗性等に優れるといった特性とを併せ持つことができる。
【００２１】
また、当該混合樹脂成形体は、上記塗膜に電離放射線を照射することで形成される。上記塗膜に電離放射線を照射した場合、パーフルオロポリマー及び芳香族ポリエーテルケトンの少なくとも一部に化学結合が形成され得る。化学結合によるポリマー間の結合は共有結合又は水素結合であるため、フッ素樹脂の分子間凝集力に比べて強い。そのため、当該混合樹脂成形体では、ポリマー間がより強固に結合され得る。その結果、当該混合樹脂成形体では、芳香族ポリエーテルケトンを含有させたことに加えて、化学結合が形成されることにより機械的強度を向上させ耐摩耗性を向上させることが可能となる。
【００２２】
上記課題を解決するためになされたさらに別の本発明は、パーフルオロポリマー及び芳香族ポリエーテルケトンを含み、上記パーフルオロポリマーと上記芳香族ポリエーテルケトンとの質量比が１０：９０以上９０：１０以下であり、電離放射線の照射により化学結合が形成されている混合樹脂成形体である。
【００２３】
当該混合樹脂成形体は、パーフルオロポリマー及び芳香族ポリエーテルケトンを含んでいるため、パーフルオロポリマーが有する摺動性、離形性等に優れるといった特性と、芳香族ポリエーテルケトンが有する耐摩耗性等に優れるといった特性とを併せ持つことが可能となる。
【００２４】
特に、パーフルオロポリマーと芳香族ポリエーテルケトンとの質量比が１０：９０以上９０：１０以下とすることで、パーフルオロポリマーと芳香族ポリエーテルケトンとを混合した場合であっても、パーフルオロポリマーが有する優れた特性、及び芳香族ポリエーテルケトンが有する優れた特性の低下を抑えることができる。
【００２５】
また、当該混合樹脂成形体は、電離放射線の照射により化学結合が形成されているため、芳香族ポリエーテルケトンを含有させたことによる効果に加えて、機械的強度や耐摩耗性をさらに向上させることができる。
【００２６】
上記電離放射線の照射をパーフルオロポリマー及び上記芳香族ポリエーテルケトンの融点以上の温度で行うとよい。これらの樹脂の融点よりも高い温度で電離放射線の照射を行うことで、当該混合樹脂成形体における化学結合を適切に形成することができる。その結果、当該混合樹脂成形体は、機械的強度や耐摩耗性がより適切に向上されたものとなり得る。
【００２７】
当該混合樹脂成形体がフィルム状であるとよい。このように当該混合樹脂成形体がフィルム状であることで、様々な形状の被覆対象物に対して容易に混合樹脂成形体で被覆することができる。そのため、被覆対象物に対して混合樹脂組成物による塗膜の形成が困難な場合であっても、被覆対象物に対して混合樹脂組成物から形成された樹脂被覆層を形成することが可能となる。
【００２８】
上記課題を解決するためになされたさらに別の本発明は、基材と、この基材の少なくとも外面の一部に形成された当該混合樹脂成形体とを備える混合樹脂被覆物である。
【００２９】
当該混合樹脂被覆物によれば、当該混合樹脂成形体が当該混合樹脂組成物から形成されているため、当該混合樹脂成形体の効果を享受することが可能となる。具体的には、パーフルオロポリマーが有する摺動性、離形性等に優れるといった特性と、芳香族ポリエーテルケトンが有する耐摩耗性、当該混合樹脂成形体の基材に対する密着性等に優れるといった特性とを併せ持つことが可能となる。加えて、化学結合の形成による耐摩耗性の向上効果、及び樹脂成形体と基材との密着性の向上効果を得ることが可能となる。その結果、当該混合樹脂被覆物は、摺動性、離型性、耐摩耗性、密着性等に優れたものとなる。
【００３０】
上記課題を解決するためになされたさらに別の本発明は、金属基材とこの金属基材の少なくとも外面の一部に形成された当該混合樹脂成形体とを備える混合樹脂被覆物である。
【００３１】
当該混合樹脂被覆物によれば、当該混合樹脂成形体が当該混合樹脂組成物から形成されているため、当該混合樹脂成形体の効果を享受することが可能となる。具体的には、パーフルオロポリマーが有する摺動性、離形性等に優れるといった特性と、芳香族ポリエーテルケトンが有する耐摩耗性、当該混合樹脂成形体の金属基材に対する密着性等に優れるといった特性とを併せ持つことが可能となる。加えて、化学結合の形成による耐摩耗性の向上効果、及び樹脂成形体と基材との密着性の向上効果を得ることが可能となる。その結果、当該混合樹脂被覆物は、摺動性、離型性、耐摩耗性、密着性等に優れたものとなる。
【００３２】
上記金属基材の少なくとも上記混合樹脂成形体が形成される外面がエッチングにより粗面化されているとよい。このように基材の外面が粗面化されていることで、基材に対する当該混合樹脂成形体の接着性をより適切に高めることができる。また、摺動用途においては、基材との接合表面積が大きくなることにより基材への熱伝導性が向上し限界ＰＶ値等の耐久限界が向上するので好ましい。
【００３３】
ここで、「粒径」とは、重力沈降法で測定した値である。また、粒径が１μｍ未満の樹脂粒子の含有量は、混合樹脂組成物の調製時の樹脂粒子の投入質量を基準とし、質量基準の粒度分布から算出することができる。「主成分」とは、最も含有量の多い成分であり、例えば５０質量％以上含む成分をいう。「化学結合」とは、共有結合又は水素結合をいう。「エッチング」とは、化学的エッチング及び電気化学的エッチングの他、ブラスト等の物理的処理も含む。「混合樹脂成形体」には、フィルムのように単独で存在するものに限らず、基材上にコーティング等により形成され、基材等と一体化された樹脂被覆層も含まれる。「混合樹脂被覆物」は、少なくとも軸受、アクチュエーター用シリンダー、ピストン部材、ギアポンプ摺動面の構成部材等の摺動部材、樹脂離型性治具を含む。この「樹脂離型性治具」は、溶融樹脂との接触部を有し、この接触部の樹脂に対する離型性が高い治具をいう。具体的には、「樹脂離型性治具」は、少なくとも樹脂成形用金型等の溶融樹脂を押出、運搬、形成する機器等、押出成形品の押出等に使用される押出ダイス類（押出ダイス、押出ポイント、Ｔダイ、押出ダイス口金等）を含む。
【００３４】
［本発明の実施形態の詳細］
以下、本発明の混合樹脂組成物、混合樹脂成形体及び混合樹脂被覆物を説明する。
【００３５】
〔混合樹脂組成物〕
当該混合樹脂組成物は、分散媒中に樹脂粒子を分散させたものである。当該混合樹脂組成物は、本発明の効果を損なわない範囲において、他の樹脂成分、任意成分を含んでいてもよい。
【００３６】
＜樹脂粒子＞
樹脂粒子は、パーフルオロポリマー及び芳香族ポリエーテルケトンを含んでいる。この樹脂粒子は、パーフルオロポリマーを主成分とする第１樹脂粒子と芳香族ポリエーテルケトンを主成分とする第２樹脂粒子とから構成されることが好ましい。これにより、第１樹脂粒と第２樹脂粒子のとの配合比率を調整することで、パーフルオロポリマーと芳香族ポリエーテルケトンの特性の調整が容易となる。
【００３７】
上記樹脂粒子における粒径が１μｍ未満の樹脂粒子の含有量の下限としては、２０質量％であり、５０質量％が好ましく、８０質量％以上がよりに好ましい。一方、上記含有量の上限としては、１００質量％が好ましい。
【００３８】
このような樹脂粒子を含む当該混合樹脂組成物を用いて混合樹脂成形体（樹脂被覆層）を形成することで、パーフルオロポリマーの有利な特性（優れた摺動性等）と芳香族ポリエーテルケトンの有利な特性（優れた耐摩耗性等）とを、これらの樹脂の併用による有利な特性の低下を抑制しつつ併せ持たせることが可能となる。例えば、上記樹脂粒子として粒径の大きな樹脂粒子の含有量が多い粉砕粉を用いた場合、混合樹脂成形体（樹脂被覆層）において摺動性や耐摩耗性等の特性の発現が不十分となるおそれがある。また、数μｍ〜数十μｍ程度の粒径の大きな樹脂粒子又は樹脂粒子塊は、摩擦時に脱落しやすいために耐久性（寿命）が低下するおそれがある。これに対して、粒径が１μｍ未満の粒子の含有量が上記下限以上である当該混合樹脂組成物を使用することで、驚くべきことにパーフルオロポリマーの有利な特性（優れた摺動性等）と芳香族ポリエーテルケトンの有利な特性（優れた耐摩耗性等）との発現が著しく改善することが判明した。
【００３９】
具体的には、本発明者らが鋭意検討した結果、パーフルオロポリマーとして平均粒径（メジアン径）が０．２μｍのポリテトラフルオロエチレン（ＰＴＦＥ）の分散液と平均粒径が０．２μｍの芳香族ポリエーテルケトンの分散液との混合分散液を用いて電離放射線照射により作製した樹脂成形体は、パーフルオロポリマーと芳香族ポリエーテルケトンとの質量比が１０：９０以上９０：１０以下のときに優れた離形性、摺動性及び耐摩耗性を示す。
【００４０】
一方、パーフルオロポリマーと芳香族ポリエーテルケトンとの質量比が上記範囲から逸脱すると、パーフルオロポリマー及び芳香族ポリエーテルケトンのいずれかの特性が十分に発現されず、実用的な摺動性、耐摩耗性等が得られない。このように、上記質量比を上記範囲とすることで、当該混合樹脂組成物から形成される塗膜等におけるパーフルオロポリマー及び芳香族ポリエーテルケトンの特性の低下を抑制でき、それらの樹脂の優れた特性を発現させることができる。このような効果をより確実に得るためには、上記質量比としては、２０：８０以上８０：２０が好ましく、３５：６５以上６５：３５がより好ましい。具体的な質量比は、当該混合樹脂組成物から形成される塗膜等に要求される特性に応じて決定すればよい。すなわち、上記質量比は、パーフルオロポリマーの特性及び芳香族ポリエーテルケトンの特性のそれぞれをどの程度発現させるかによって決定すればよい。例えば、離形性、摺動性等の特性を重視する場合にはパーフルオロポリマーの質量を芳香族ポリエーテルケトンの質量よりも多くし、パーフルオロポリマーの特性を優位に発現させればよい。一方、機械的強度（耐摩耗性）、上記塗膜等とこの塗膜等の被覆対象材との接着性を重視する場合には芳香族ポリエーテルケトンの質量をパーフルオロポリマーの質量よりも多くし、芳香族ポリエーテルケトンの特性を優位に発現させればよい。
【００４１】
また、上記樹脂粒子のうちの粒径が１μｍ未満の粒子の含有量は、２０質量％以上であり、好ましくは５０質量％以上、より好ましくは８０質量％以上である。上記含有量が２０質量％以上であることで、パーフルオロポリマー及び芳香族ポリエーテルケトンの有利な特性を発現する。
【００４２】
（パーフルオロポリマー）
パーフルオロポリマーは、主として当該混合樹脂組成物から得られる混合樹脂成形体の摺動性を向上させるものである。ここで、パーフルオロポリマーとは、炭素原子及びフッ素原子からなる水素原子を含まないポリマー、又は炭素原子及びフッ素原子から構成される高分子鎖中に、炭素原子及びフッ素原子以外の原子（例えば酸素原子）を有するパーフルオロ基（例えばパーフルオロポリエーテル基等）を含むポリマーを意味する。
【００４３】
パーフルオロポリマーとしては、具体的には、ポリテトラフルオロエチレン（ＰＴＦＥ）、テトラフルオロエチレン／パーフルオロアルキルビニルエーテル共重合体（ＰＦＡ）、テトラフルオロエチレン・ヘキサフルオロプロピレン共重合体（ＦＥＰ）等が挙げられる。これらのパーフルオロポリマーは、単独で使用しても複数種を併用してもよく、また変性して用いてもよい。パーフルオロポリマーとしては、市販品を使用することができ、この場合にも単一種を単独で使用してもよく、複数種を併用してもよい。
【００４４】
（芳香族ポリエーテルケトン）
芳香族ポリエーテルケトンは、主として当該樹脂組成物から得られる混合樹脂成形体の耐傷性、硬さ、及びこれらを含めた耐摩耗性を向上させるものである。この芳香族ポリエーテルケトンは、ベンゼン環がパラ位に結合し、剛直なケトン結合（−Ｃ＝Ｏ）又はフレキシブルなエーテル結合（−Ｏ−）によってベンゼン環同士が連結された構造を有する熱可塑性樹脂である。この芳香族ポリエーテルケトンとしては、例えばエーテル結合、ベンゼン環、エーテル結合、ベンゼン環、ケトン結合及びベンゼン環が、この順序で並んだ構造単位を有するエーテルエーテルケトン（ＰＥＥＫ）、エーテル結合、ベンゼン環、ケトン結合及びベンゼン環が、この順序で並んだ構造単位を有するポリエーテルケトン（ＰＥＫ）が挙げられる。中でも、芳香族ポリエーテルケトンとしては、ＰＥＥＫが好ましい。このような芳香族ポリエーテルケトンは、耐摩耗性、耐熱性、絶縁性、加工性等に優れるものであるため、芳香族ポリエーテルケトンを含む混合樹脂成形体や混合樹脂被覆物は、基材等との接合性等に優れる。
【００４５】
ＰＥＥＫ等の芳香族ポリエーテルケトンとしては、市販品を使用することができる。ＰＥＥＫ等の芳香族ポリエーテルケトンとしては、様々なグレードのものが市販されており、市販されている単一のグレードの芳香族ポリエーテルケトンを単独で使用してもよく、複数のグレードの芳香族ポリエーテルケトンを併用してもよく、また変性した芳香族ポリエーテルケトンを使用してもよい。
【００４６】
（他の樹脂成分）
他の樹脂成分としては、例えばパーフルオロポリマー及び芳香族ポリエーテルケトンよりも基材に対する接着性の高い接着成分が挙げられる。このような接着成分を含む混合樹脂組成物は、例えば接着成分の水系分散液、有機溶媒溶液にパーフルオロポリマー及び芳香族ポリエーテルケトンの樹脂粒子を分散させることで調製できる。
【００４７】
主要樹脂の粒子（パーフルオロポリマー及び芳香族ポリエーテルケトンの樹脂粒子）と接着成分との合計質量における接着剤成分の質量比率の下限としては、１質量％が好ましく、５質量％がより好ましい。この質量比率の上限としては、２０質量％が好ましく、１０質量％がより好ましい。接着成分の質量比率が上記下限未満であると、十分に接着性を向上させることができないおそれがある。一方、接着成分の含有量が上記上限を超えると、パーフルオロポリマー及び芳香族ポリエーテルケトンの含有量が相対的に小さくなるため、摺動性や耐摩耗性が低下するおそれがある。
【００４８】
（任意成分）
任意成分としては、例えば架橋助剤等が挙げられる。なお、ＰＴＦＥ、ＰＥＥＫ等は難燃性に優れた材料であり、通常は難燃剤の添加は不要であるが、特段の用法で必要な場合は、樹脂難燃化配合用の通常の難燃剤を通常使用の配合比で配合することを妨げない。
【００４９】
架橋助剤としては、例えばトリアリルイソシアネート（ＴＡＩＣ）、ジアリルイソシアネート、ジ（メタ）アクリルイソシアネート、トリ（メタ）アクリルイソシアヌレート、１，４−ブタンジオールジ（メタ）アクリレート、ポリエチレングリコールジ（メタ）アクリレート、ペンタエリスルトールジ（メタ）アクリレート、ジペンタエリスリトールヘキサアクリレート、トリメチロールプロパンアクリレート、ジビニルベンゼン、トリビニルベンゼン、ヘキサメチルベンゼン等が挙げられる。
【００５０】
＜分散媒＞
分散媒としては、例えば水、有機溶媒、これらの混合溶媒等が挙げられ、中でも水が好ましい。有機溶媒としては、この有機溶媒に対するパーフルオロポリマー及びＰＥＥＫ等の芳香族ポリエーテルケトンの溶解性が低く、上記樹脂粒子のうちの粒径が１μｍ未満の樹脂粒子の含有量が２０質量％以上に維持できるもの好ましい。
【００５１】
＜利点＞
当該混合樹脂組成物は、パーフルオロポリマー及びＰＥＥＫ等の芳香族ポリエーテルケトンを含んでいるため、当該混合樹脂組成物により形成される塗膜等は、パーフルオロポリマーが有する摺動性、離形性等に優れるといった特性と、芳香族ポリエーテルケトンが有する耐摩耗性、上記塗膜等と被覆対象物との密着性等に優れるといった特性とを併せ持つことが可能となる。
【００５２】
特に、パーフルオロポリマーと芳香族ポリエーテルケトンとの質量比を１０：９０以上９０：１０以下とすることで、パーフルオロポリマーと芳香族ポリエーテルケトンとを混合した場合であっても、パーフルオロポリマーが有する優れた特性、及び芳香族ポリエーテルケトンが有する優れた特性が低下することを抑えることができる。
【００５３】
また、当該混合樹脂組成物は、上記樹脂粒子のうちの粒径が１μｍ未満の樹脂粒子の含有量が２０質量％以上であることで、当該混合樹脂組成物により形成される塗膜等に比較的粒径の大きな樹脂粒子や樹脂粒子塊が残存する可能性が低減される。そのため、上記塗膜等が摩擦（摺動）されたときの樹脂粒子等が離脱する可能性が低減されため、耐久性（寿命）が向上する。
【００５４】
〔混合樹脂成形体〕
当該混合樹脂成形体は、一例において、当該混合樹脂組成物の塗工及び乾燥により得られる塗膜に電離放射線を照射することで形成されるものである（以下「混合樹脂成形体（１）」ともいう）。
【００５５】
当該混合樹脂成形体は、他の例において、パーフルオロポリマー及びＰＥＥＫ等の芳香族ポリエーテルケトンを含み、パーフルオロポリマーと芳香族ポリエーテルケトンとの質量比が１０：９０以上９０：１０以下であり、電離放射線の照射により化学結合が形成されているものである（以下「混合樹脂成形体（２）」ともいう）。この混合樹脂成形体（２）は、混合樹脂成形体（１）と同様に、混合樹脂組成物の塗工及び乾燥により得られる塗膜に電離放射線を照射することで形成することが好ましい。
【００５６】
（塗工）
混合樹脂組成物の塗工は、公知の方法により行うことができる。塗工方法としては、特に限定はなく、例えば浸漬法、スピンコート法、グラビアコート法、ロールコート法、スプレーコート法等が挙げられる。
【００５７】
（乾燥）
混合樹脂組成物の乾燥は、分散媒を蒸発させることができる限りは、自然乾燥及び強制乾燥のいずれであってもよく、乾燥時間の短縮の観点からは強制乾燥が好ましい。また、塗膜に対する電離放射線照射時に塗膜を加熱する場合、電離放射線照射前の予備加熱として分散媒を蒸発させるようにしてもよい。
【００５８】
（電離放射線照射）
電離放射線照射は、塗膜の少なくとも一部に化学結合を形成するために行われる。電離放射線照射は、低酸素又は無酸素の雰囲気下において塗膜を加熱した状態で行うことが好ましい。塗膜に対する電離放射線の照射により、塗膜中のパーフルオロポリマー及び芳香族ポリエーテルケトンの少なくとも一部に化学結合が形成される。
【００５９】
電離放射線としては、電子線、高エネルギーイオン線等の荷電粒子線、γ線、Ｘ線等の高エネルギー電磁波、中性線等が挙げられ、中でも電子線が好ましい。これは、電子線発生装置が比較的安価であり、大出力の電子線が得られると共に化学結合の形成程度の制御が容易であるためである。
【００６０】
電離放射線照射の照射線量としては、広い範囲で効果が得られるので任意に用いてもよいが、５０ＫＧｙ〜８００ＫＧｙ程度が好ましい。電離放射線の照射線量が上記下限未満であると、化学結合の形成が不十分となり充分な耐摩耗性が得られないおそれがある。一方、電離放射線の照射線量が上記上限を超えると、塗膜中の樹脂の化学結合の形成と樹脂の分解（主鎖の切断）とのバランスが平衡状態となって加工効率が低下し、あるいは樹脂の分解が過剰となって耐摩耗性が低下するおそれがある。これに対して、照射線量を５０〜８００ｋＧｙとすれば、樹脂の化学結合の形成が充分進行すると共に樹脂の分解も少なく、充分な耐摩耗性が得られる。従って、照射線量を上記範囲内とすることにより、当該混合樹脂成形体は、より適切に離形性、摺動性、耐摩耗性といった特性を有するものとされる。
【００６１】
電離放射線照射は、上述のように低酸素又は無酸素の雰囲気下で行うことが好ましい。このような雰囲気下で電離放射線照射を行うことで、例えば混合樹脂成形体（１），（２）を被覆対象物（基材）上に形成する場合に、混合樹脂成形体（１），（２）と被覆対象物（基材）との接着力を向上させることができる。具体的には、酸素濃度が１０００ｐｐｍ未満であれば、接着力の向上効果が得られる。酸素濃度が５００ｐｐｍ以下であれば、顕著な接着力の改善効果が得られ、１００ｐｐｍ以下でより顕著な接着力の向上効果が得られる。
【００６２】
また、酸素濃度を５００ｐｐｍ以下、より好ましくは１００ｐｐｍ以下、さらに好まくは１０ｐｐｍ以下とすることで、電離放射線による樹脂の分解と、樹脂の化学結合の形成と、樹脂と被覆対象物（基材）の接着との競争反応において、樹脂の化学結合の形成及び接着の反応が顕著に優勢となる。
【００６３】
さらに、電離放射線照射時の酸素濃度の制御の安定性及び容易性の観点からは、酸素濃度としては１０ｐｐｍ以下が好ましい。
【００６４】
電離放射線照射時の塗膜の加熱温度は、パーフルオロポリマー及び芳香族ポリエーテルケトンの融点近傍もしくはそれ以上が好ましく、この融点より８０℃高い温度以下が好ましく、４０℃高い温度以下がより好ましい。例えば、パーフルオロポリマーがＰＴＦＥであり、芳香族ポリエーテルケトンであるＰＥＥＫの場合、ＰＴＦＥの融点が３２７℃、ＰＥＥＫの融点が３３４℃であることから、上記加熱温度は３４４℃〜３６７℃とすることが好ましい。加熱温度を樹脂の融点よりも高い温度で行うことで、樹脂の化学結合の形成を適切に促進することができる。その一方、上記加熱温度の上限を樹脂の融点よりも８０℃高い温度以下とすることで、樹脂の熱分解（主鎖の切断）を抑制でき、摺動性や耐摩耗性の低下を抑制できる。
【００６５】
混合樹脂成形体（１），（２）は、フィルム状の混合樹脂フィルムとして形成してもよい。この混合樹脂フィルムは、樹脂フィルム中間体を形成した後にこの樹脂フィルム中間体に電離放射線等により化学結合を形成させることで得ることができる。
【００６６】
樹脂フィルム中間体は、例えば被塗工材上に当該混合樹脂組成物を用いて塗膜を形成した後に、被塗工材を除去することで形成することができる。塗膜は、当該混合樹脂組成物を被塗工材上に塗工した後に乾燥により分散媒を蒸発させることで形成される。被塗工材の除去方法としては、例えば機械的剥離、薬剤処理が挙げられる。薬剤処理としては、例えば被塗工材をアルミ箔等の金属箔で形成する場合には、酸等でアルミ箔等を溶解除去する方法が挙げられる。
【００６７】
樹脂フィルム中間体の別の形成方法としては、混合樹脂組成物の乾燥物を溶融押出やラム押出後に必要に応じてロール圧延や延伸等によりフィルム成形した後、これを必要に応じてフリーシンター法で焼成する方法が挙げられる。
【００６８】
この混合樹脂フィルムは、様々な形状の被覆対象物に対して容易に混合樹脂成形体（１），（２）により被覆することができる。そのため、被覆対象物に対して混合樹脂組成物による塗膜の形成が困難な場合であっても、被覆対象物に対して混合樹脂組成物から形成された樹脂被覆層を形成することが可能となる。
【００６９】
＜利点＞
当該混合樹脂成形体は、パーフルオロポリマー及び芳香族ポリエーテルケトンを含んでいるため、パーフルオロポリマーが有する摺動性、離形性等に優れるといった特性と、芳香族ポリエーテルケトンが有する耐摩耗性や機械的強度、被覆対象物（基材）に対する密着性等に優れるといった特性とを併せ持つことが可能となる。また、当該混合樹脂成形体は、電離放射線の照射により化学結合が形成されていることで、耐摩耗性や機械的強度がさらに向上したものとなる。
【００７０】
〔混合樹脂被覆物〕
図１の混合樹脂被覆物１は、基材１０の外面の少なくとも一部に、当該混合樹脂成形体としての樹脂被覆層１１が形成されたものである。混合樹脂被覆物としては、例えば軸受、押出成形用金型の押出ダイヘッドや口金等の樹脂離型性治具、アクチュエーター用のシリンダーやピストン部材、ギアポンプ等が挙げられる。
【００７１】
（基材）
基材１０の材質としては、樹脂被覆層１１との密着性が良く、目的とする強度を有するものであれば特に限定されず、例えば金属、ポリイミド等のプラスチック、セラミック、ガラスなどを挙げることができ、中でも金属が好ましい。金属としては、例えばＡｌ、Ａｌ合金、鉄、鉄合金（ＳＵＳを含む）、Ｎｉ、Ｎｉ合金、Ｔｉ、Ｔｉ合金、Ｃｕ、Ｃｕ合金（真鍮を含む）、超硬合金等が挙げられる。
【００７２】
基材１０としては、外面の少なくとも一部（樹脂被覆層１１の形成予定領域）に表面処理が施されていてもよい。表面処理としては、例えば防錆処理、耐傷処理、プライマー処理、粗面化処理等が挙げられる。
【００７３】
防錆処理は、基材１０の外面の酸化を防止するための処理である。耐傷処理は、基材１０の外面の損傷を防止するための処理である。防錆処理及び耐傷処理としては、例えば金属酸化物層、合金層等の被覆層を形成する方法が挙げられる。
【００７４】
プライマー処理は、基材１０に対する樹脂被覆層１１の密着性を向上させるための処理である。このプライマー処理としては、例えばパーフルオロポリマーよりも基材１０に対する接着性が高い樹脂（接着成分）、例えばポリアミドイミド、ポリエーテルスルフォンにより基材１０の外面にプライマー層を形成する方法が挙げられる。
【００７５】
粗面化処理は、基材１０と樹脂被覆層１１との密着性を向上させるための処理である。粗面化処理を行う場合の基材１０の外面の表面粗さとしては、算術平均粗さＲａで５μｍ以上２００μｍ以下が好ましい。上記算術平均粗さＲａが上記下限未満であると、基材１０と樹脂被覆層１１との接着力を十分に高めることができないおそれがある。上記算術平均粗さＲａが上記上限を超えると、基材１０に樹脂被覆層１１を形成したときに樹脂被覆層１１にピンホールが発生しやすくなり、また基材１０と樹脂被覆層１１との接着力を十分に高めることが難しくなるおそれがある。ここで、算術平均粗さＲａは、ＪＩＳ  Ｂ  ０６０１：２００１に準じて測定した値である。
【００７６】
粗面化処理としては、化学的エッチング及び電気化学的エッチングが好ましい。
【００７７】
化学的エッチングとしては、例えばアルカリエッチング、酸エッチング等の公知の方法が挙げられる。アルカリエッチングは、例えば水酸化ナトリウム溶液等のアルカリ溶液を基材２０の外面に接触させることで行われる。酸エッチングは、例えばリン酸及び硫酸の混合溶液等の酸溶液を基材１０の外面に接触させることで行われる。
【００７８】
電気化学的エッチングは、例えば塩素イオンを含む水溶液中に基材１０を浸漬した状態で交流若しくはパルス電流又は半波整流を基材１０に印加することで行われる。上記水溶液としては、例えば塩素イオン濃度が０．１質量％以上、ｐＨが０．０１〜３．０のものが好ましい。印加電流の電流密度としては、０．１〜１．０Ａ／ｃｍ２が好ましい。電気化学的エッチングの条件を上記のように設定することで、基材１０の外面を微細に粗面化することができる。
【００７９】
粗面化処理としては、基材１０の外面を目的とする粗さに粗面化できる限りは、化学的処理及び電気化学的処理以外の方法を採用することもできる。このような粗面化処理としては、例えばサンドブラスト、グリッドブラスト、ショットブラスト等の物理的処理が挙げられる。
【００８０】
（樹脂被覆層）
樹脂被覆層１１は、当該樹脂成形体の一例に相当するものである。この樹脂被覆層１１は、パーフルオロポリマー及びＰＥＥＫ等の芳香族ポリエーテルケトンを少なくとも含み、本発明の効果を損なわない範囲において、パーフルオロポリマー及び芳香族ポリエーテルケトン以外の他の樹脂成分、その他の任意成分を含んでいてもよい。なお、パーフルオロポリマー、芳香族ポリエーテルケトン、他の樹脂成分、及び任意成分は、先に説明した当該樹脂組成物の場合と同様である。
【００８１】
樹脂被覆層１１におけるパーフルオロポリマーと芳香族ポリエーテルケトンとの質量比は、１０：９０以上９０：１０以下が好ましく、２０：８０以上８０：２０以下がより好ましく、３５：６５以上６５：３５以下がさらに好ましい。パーフルオロポリマーと芳香族ポリエーテルケトンとの質量比が上記範囲から逸脱すると、パーフルオロポリマー及び芳香族ポリエーテルケトンのいずれかの特性が十分に発現されず、実用的な摺動性、耐摩耗性等が得られないおそれがある。その一方で、上記質量比を上記範囲とすることで、樹脂被覆層１１がパーフルオロポリマーの優れた特性と芳香族ポリエーテルケトンの優れた特性とを併せ持つものとすることができる。
【００８２】
樹脂被覆層１１の厚みは、基材１０の寸法や用途等に応じて適宜決定すればよい。樹脂被覆層１１の厚みとしては、５μｍ以上２００μｍ以下が好ましく、１０μｍ以上１００μｍ以下がより好ましい。樹脂被覆層１１の厚みが上記下限未満であると、樹脂被覆層１１の密着性及び耐久性が低下し寿命が短くなるおそれがある。一方、樹脂被覆層１１の厚みが上記上限を超えると、クラックが発生しやすくなり、また電離放射線の照射による化学結合の形成が不十分となって耐摩耗性の向上効果が十分に得られないおそれがある。
【００８３】
次に、当該混合樹脂被覆物の代表的な例である軸受、及び樹脂離型性治具について図面を参照しつつ説明する。軸受については、巻き軸受及び突き出し軸受について説明する。なお、以下においては、当該混合樹脂組成物及び当該混合樹脂成形体において説明した事項についての重複説明は省略することがある。
【００８４】
＜巻き軸受＞
図２〜図４の巻き軸受２は、全体として略円筒形に形成されている。この巻き軸受２は、略円筒形の基材２０と、この基材２０の内面に形成された樹脂被覆層２１とを備えている。
【００８５】
巻き軸受２の寸法は、用途に応じて適宜決定される。一例において、巻き軸受２の寸法は、外径が０．４ｃｍ〜３ｃｍ、内径が０．２ｃｍ〜２．９ｃｍ、高さが０．２ｃｍ〜３ｃｍ、厚みが０．２ｍｍ〜５ｍｍとされる。
【００８６】
基材２０は、巻き軸受２のコアを構成するものであり、略円筒状に形成されている。この基材２０は、図１の混合樹脂被覆物１の基材１０に相当するものである
【００８７】
樹脂被覆層２１は、曲げ軸受２における摺動面（内面）の摺動性を確保するためのものである。この樹脂被覆層２１は当該樹脂成形体の一例であり、また図１の混合樹脂被覆物１の樹脂被覆層１１に相当するものである。
【００８８】
このような曲げ軸受２は、例えば平板に形成した短冊状の混合樹脂被覆物に曲げ加工を施して円筒状とすることで得られる。
【００８９】
＜突き出し軸受＞
図５及び図６の突き出し軸受３は、円筒部３０の外面３０Ａの上端部からフランジ部３１が突出した形状を有している。突き出し軸受３は、基材３２及び樹脂被覆層３３を備えている。
【００９０】
突き出し軸受３の寸法は、用途に応じて適宜決定される。一例において、円筒部３０の寸法は、外径が０．４ｃｍ〜３ｃｍ、内径が０．２ｃｍ〜２．９ｃｍ、高さが０．２ｃｍ〜３ｃｍ、厚みが１ｍｍ〜５ｍｍとされる。フランジ部３１の寸法は、突出長さが０．２ｃｍ〜２ｃｍ、厚みが０．２ｍｍ〜５ｍｍとされる。
【００９１】
基材３２は、突き出し軸受３のコアを構成するものである。この基材３２は、円筒部３４及びフランジ部３５を有している。この基材３２は、図１の混合樹脂被覆物１の基材１０に相当するものである。
【００９２】
樹脂被覆層３３は、突き出し軸受３における摺動面（内面）の摺動性を確保するためのものである。この樹脂被覆層３３は当該樹脂成形体の一例であり、また図１の混合樹脂被覆物１の樹脂被覆層１１に相当するものである。
【００９３】
このような突き出し軸受３は、例えば中央部に貫通孔が形成された円盤状の基材に樹脂被覆層を形成した混合樹脂被覆物に対して、張り出し加工を施すことで得られる。
【００９４】
＜樹脂離型性治具＞
図７の押出成形用金型４は、コア導体５０に外皮５１を被覆して被覆電線５を形成するためのものである。この押出成形用金型４は、当該混合樹脂被覆物の一例である樹脂離型性治具を備えたものである。
【００９５】
押出成形用金型４は、ダイス４０及びポイント４１を備えている。これらのダイス４０及びポイント４１は、図１の混合樹脂被覆物１の基材１０に相当する。
【００９６】
ダイス４０は、ポイント４１が組み付けられる空間４２を有している。このダイス４０の端面４３には樹脂被覆層４４が形成されている。
【００９７】
ポイント４１は、コア導体５０の移動を許容する貫通孔４５を有している。このポイント４１の端面４６には樹脂被覆層４７が形成されている。
【００９８】
樹脂被覆層４４，４７は、図１の混合樹脂被覆物１の樹脂被覆層１１に相当するものである。すなわち、ダイス４０に樹脂被覆層４４が形成されたもの、及びポイント４１に樹脂被覆層４７が形成されたもののそれぞれが上記樹脂離型性治具に相当する。
【００９９】
押出成形用金型４は、ダイス４０の空間４２にポイント４１を組み付けることで、外皮５１を形成する樹脂５２を供給するための流路４８が形成される。この流路４８の端は、樹脂吐出口４９を構成する。この樹脂吐出口４９の周囲には、樹脂被覆層４４，４７が存在する。
【０１００】
押出成形用金型４では、ポイント４１の貫通口４５にコア導体５０を図中のＡ方向に移動させつつ流路４８に樹脂５２を供給することで、樹脂吐出口４９から吐出された樹脂５２がコア導体５０の外周面を被覆し絶縁電線５を得ることができる。
【０１０１】
このような押出成形用金型４では、樹脂吐出口４９の周囲に離型性に優れる樹脂被覆層４４，４７が存在する。そのため、樹脂吐出口４９から連続的かつ繰り返し樹脂を吐出させたとしても、樹脂吐出口４９の周囲に目ヤニやバリが付着することを適切に抑制することができる。
【０１０２】
図８の押出成形用金型４Ａは、ダイス４０の内面に樹脂被覆層４４Ａを設け、ポイント４１の外面に樹脂被覆層４７Ａを設けたものである。この押出成形用金型４Ａでは、樹脂被覆層４４Ａ及び樹脂被覆層４７Ａによって流路４８Ａが規定されている。
【０１０３】
樹脂被覆層４４Ａ，４７Ａは、図１の混合樹脂被覆物１の樹脂被覆層１１に相当するものである。すなわち、ダイス４０に樹脂被覆層４４Ａが形成されたもの、及びポイント４１に樹脂被覆層４７Ａが形成されたもののそれぞれが上記樹脂離型性治具に相当する。
【０１０４】
このような押出成形用金型４Ａでは、樹脂吐出口４９の近傍に離型性に優れる樹脂被覆層４４Ａ，４７Ａが存在する。そのため、樹脂吐出口４９から連続的かつ繰り返し樹脂を吐出させたとしても、樹脂吐出口４９の周囲に目ヤニやバリが付着することを適切に抑制することができる。
【０１０５】
＜他の実施形態＞
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【０１０６】
図７の押出成形用金型４では、ダイス４０及びポイント４１のそれぞれの端面４３，４６に樹脂被覆層４４，４７が形成されていたが、ダイス４０及びポイント４１の一方の端面に樹脂被覆層が形成されていてもよい。
【０１０７】
図８の押出成形用金型４Ａでは、ダイス４０の内面及びポイント４１の外面のそれぞれに樹脂被覆層４４Ａ，４７Ａが形成されていたが、ダイス４０の内面及びポイント４１の外面の一方に樹脂被覆層が形成されていてもよい。また、ダイス４０の内面及びポイント４１の外面に樹脂被覆層を形成する場合、これらの内面又は外面における吐出口４９の近傍領域にのみ樹脂被覆層を形成するようにしてもよい。
【０１０８】
本発明は、先に説明した図２〜図４の曲げ軸受２、図５、図６の突き出し軸受３、及び図７の押出成形用金型４の樹脂離型性治具に限らず、他の混合樹脂被覆物、例えばアクチュエーター用のシリンダーやピストン部材、ギアポンプ等の摺動部材の他、摺動性、耐摩耗性、離型性等が要求される様々な用途に適用することができる。
【実施例】
【０１０９】
以下に、本発明を実施例、比較例に基づいて説明する。なお、本発明は、これらの実施例に限定されるものではなく、これらの実施例を本発明の趣旨に基づいて変形、変更することが可能であり、それらを本発明の範囲から除外するものではない。
【０１１０】
＜実施例１＞
基材として、アルミニウム合金（ＪＩＳ−３００３；Ａｌ−Ｍｎ系合金）から形成された直径３６０ｍｍ、厚み１．７ｍｍの円板を用いた。アルミニウム円板を陽極とし、塩化アンモニウム水溶液中、２５Ｃ／ｃｍ２の電気量で電気化学的エッチングを行い、アルミニウム円板の表面に微細な凹凸を形成させた。
【０１１１】
ＰＴＦＥディスパージョン（ダイキン社の「ＥＫ３７００」）及びＰＥＥＫディスパージョン（ビクトレックス社の「ＰＥＥＫ  F８０４」）をＰＴＦＥとＰＥＥＫとの質量比率が１０：９０となるように混合し、全樹脂粒子中の１μｍ未満の樹脂粒子の割合が９８質量％である混合分散液を得た。この混合分散液を、表面処理したアルミニウム合金（基材）上にスピンコートした後に乾燥させ、３４０℃に保持した加熱炉内で２０分間保持することで上記混合分散液を焼成して基材上に厚みが２５μｍである樹脂被覆層を得た。
【０１１２】
この樹脂被覆層を有する基材を温度２７０℃に調整したホットプレート上に載置し、このホットプレートをコンベアベルトにより、コンベア式電子線照射装置（ＮＨＶコーポレーション社）の照射領域に搬送した。電子線照射装置のチャンバー内は、酸素濃度０．１ｐｐｍの窒素ガスを流して照射領域の酸素濃度を３．４ｐｐｍに維持した。加速電圧１．１６ＭｅＶの電子線を、照射線量が６０ｋＧｙとなるようにＰＴＦＥ層上から照射して樹脂被覆層のＰＴＦＥに化学結合を形成することで樹脂被覆体を得た。なお、化学結合形成後の樹脂被覆層の厚みは２６μｍであった。
【０１１３】
＜実施例２〜４、及び比較例１〜４＞
１μｍ未満の樹脂粒子の割合、及びＰＴＦＥディスパージョンとＰＥＥＫディスパージョンとの質量比率を表１に示すように変更したこと以外は、実施例１と同様に操作して樹脂被覆体を形成した。
【０１１４】
＜評価＞
実施例１〜５及び比較例１〜４の樹脂被覆体について、鉛筆硬度の測定、スラスト回転摩耗試験及び碁盤目試験を行った。評価結果については、表１に示した。この表１には、スラスト回転摩耗試験の結果から算出した限界ＰＶ値、及び総合評価を同時に示した。なお、表１における総合評価は、以下の基準に従って判定した。
【０１１５】
Ａ：摺動部材として好適
Ｂ：摺動部材としての適用限界
Ｃ：摺動部材として適用不可
【０１１６】
（鉛筆硬度の測定）
鉛筆硬度は、温度３０℃で、樹脂被覆層上から鉛筆で引っ掻いたとき、基材が見える引っ掻きが生じた鉛筆の硬度として測定した。
【０１１７】
（スラスト摩耗試験）
図９に示すように、基材６０上に樹脂被覆層６１を形成した樹脂被覆物６を、基材６０において固定部材７０上にビス止めし、樹脂被覆物６が回転しないように固定した。被覆層６１上に研磨材７１（３Ｍ社の「スコッチブライト＃３０００」）と２ｋｇの重り７２をこの順に載せた。研磨材７１及び重り７２を１８００ｒｐｍで回転させ、樹脂被覆層６１に作用させる負荷を変化させて樹脂被覆層６１の厚みの減少量を測定した。樹脂被覆層６１の厚みの減少量は、０．１μｍの厚みの変化を検知し得る渦電流式デジタル式肉厚計（サンコウ電子研究所社の「ＥＤＹ−ＩＩ」）を用いて測定した。
【０１１８】
また、スラスト磨耗試験において、限界ＰＶ値を算出した。ここで、ＰＶ値とは面圧（Ｐ）と速度（Ｖ）との積であり、限界ＰＶ値は、摺動面の摩擦熱により樹脂が溶融し、焼き付き、又は異常摩耗するＰＶ値をいう。
【０１１９】
（碁盤目試験）
碁盤目試験は、基材６０と樹脂被覆層６１の接着力を評価するために行った。この碁盤目試験は、ＪＩＳ  Ｋ  ５４００：１９９８の規定に準じて行った。具体的には、基材６０上の樹脂被覆層６１に１ｍｍ角の大きさの貫通傷を付けて１００個の碁盤目を作製し、その上に粘着テープ（ニチバン社の「ＣＴ４０５ＡＰ−１８」）を貼り付け、剥がす操作を行った。各試料に対して粘着テープの貼付及び剥離操作のセットを５００回行った後の碁盤目の残存マス数を調べた。
【０１２０】
【表１】
2015067645.tif 000003
【０１２１】
表１から明らかなように、実施例１〜５の樹脂被覆体は、比較例３，４の樹脂被覆体に比べて鉛筆高度が高く、比較例１，２の樹脂被覆体に比べてスラスト摩耗試験における樹脂被覆層の摩耗量が少ないと共に限界ＰＶ値が高く、碁盤目試験における碁盤目の残存枚数が多かった。従って、実施例１〜５の樹脂被覆体は、鉛筆硬度、スラスト磨耗試験（限界ＰＶ値を含む）及び碁盤目試験の総合評価において、比較例１〜４の樹脂被覆体よりも優れていた。このように、表１の結果から、混合分散液中のＰＴＦＥとＰＥＥＫとの質量比率を１０：９０以上９０：１０以下の範囲としたときに、混合分散液から得られる樹脂被覆層の耐摩耗性及び接着性に優れることが伺える。
【０１２２】
＜１μｍ未満の樹脂粒子割合の検討＞
実施例１と同様な手法により、表面処理したアルミニウム合金円板（基材）上に、全樹脂粒子中の１μｍ未満の樹脂粒子割合、及び樹脂成分比率が下記表２に示す値である混合分散液を用いて樹脂被覆層を形成した。この樹脂被覆層の膜特性を離形性、摺動性及び耐摩耗性として評価した。評価結果については表２に示した。なお、表２の評価結果は、１μｍ未満の樹脂粒子の割合が０％である単独樹脂（ＰＴＦＥ１００％又はＰＥＥＫ１００％）を基準し、この基準からの改善効果を示すものであり、混合分散液や被覆樹脂層の使用可否に係わる特性の絶対的な評価を示すものではない。また、表２中の評価の表記は、下記の通りである。
【０１２３】
Ａ：基準となる単独樹脂に比べて改善効果が顕著
Ｂ：基準となる単独樹脂に比べて明らかな改善効果が認められる
Ｃ：基準となる単独樹脂に比べて改善効果があるが、大きな改善効果が認められない
Ｄ：基準となる単独樹脂に比べて改善効果がないか、殆ど認められない（又は基準）
【０１２４】
（離形性）
離形性は、樹脂被覆体に対する粘着テープの付着性として評価した。この粘着テープの付着性が悪いほど離形性が良好である。
【０１２５】
（摺動性）
摺動性は、対鋼（Ｓ４５Ｃ）、１，０００ｒｐｍ、１６ＭＰａでの動摩擦係数として評価した。
【０１２６】
（耐摩耗性）
耐摩耗性は、上記スラスト摩耗試験において、樹脂被覆層に作用させる負荷を上昇させたときに、負荷が１５ＭＰａまでの間における樹脂被覆層の外観を目視することで評価した。この耐摩耗性の評価は、以下の基準に従って判定した。
【０１２７】
【表２】
2015067645.tif 000004
【０１２８】
表２から明らかなように、混合分散液中のＰＴＦＥとＰＥＥＫとの質量比率を１０：９０以上９０：１０以下の範囲では、全樹脂粒子中の１μｍ未満の樹脂粒子の割合が２０％以上１００％以下のときに、離形性、摺動性及び耐摩耗性の総合評価において、良好な結果が得られた。このように、表２の結果から、混合分散液中の１μｍ未満の樹脂粒子の割合を２０％以上１００％以下に調製したときに、混合分散液から得られる樹脂被覆層の離形性、摺動性及び耐摩耗性に優れることが伺える。
【産業上の利用可能性】
【０１２９】
本発明によれば、フッ素樹脂が有する有利な特性（例えば摺動性、離型性）を享受しつつ、耐摩耗性（機械的強度）の改善される混合樹脂組成物、混合樹脂成形体及び混合樹脂被覆物が提供される。従って、本発明の混合樹脂被覆物及び混合樹脂フィルムは、軸受、アクチュエーター用のシリンダーやピストン部材、ギアポンプ等の摺動部材に好適に使用することができる。
【符号の説明】
【０１３０】
１  混合樹脂被覆物
１０，２０，３２  基材
１１，２１，３３  樹脂被覆層
２  巻き軸受
３  突き出し軸受
３０  円筒部
３０Ａ  外面
３１  フランジ部
３４  円筒部
３５  フランジ部
４，４Ａ  押出成形用金型
４０  ダイス
４１  ポイント
４２  空間
４３，４６  端面
４４，４４Ａ，４７，４７Ａ  樹脂被覆層
４５  貫通孔
４８，４８Ａ  流路
４９  樹脂吐出口
５  被覆電線
５０  コア導体
５１  外皮
５２  樹脂
６  樹脂被覆物
６０  基材
６１  樹脂被覆層
７０  固定部材
７１  研磨材
７２  重り
【図１】
2015067645.tif 000005
【図２】
2015067645.tif 000006
【図３】
2015067645.tif 000007
【図４】
2015067645.tif 000008
【図５】
2015067645.tif 000009
【図６】
2015067645.tif 000010
【図７】
2015067645.tif 000011
【図８】
2015067645.tif 000012
【図９】
2015067645.tif 000013